(57)【要約】  【課題】見た目は伝統的な従来の着物と全く変わらず、着用快適性に優れた伸縮性を有する和装品を提供すること。  【解決手段】弾性繊維を含まない編成糸を用いて編成されてなるトリコット地からなり、身頃表地２枚をＫＥＳ−ＳＥ法でこすり合わせた時の摩擦係数の平均偏差が、タテ方向およびヨコ方向の少なくとも一方が０．０５以上０．１５以下であることを特徴とする和装品。【選択図】図１
2015124449.tif 000002
【特許請求の範囲】
【請求項１】
弾性繊維を含まない編成糸を用いて編成されてなるトリコット地からなり、身頃表地２枚をＫＥＳ−ＳＥ法でこすり合わせた時の摩擦係数の平均偏差が、タテ方向およびヨコ方向の少なくとも一方が０．０５以上０．１５以下であることを特徴とする和装品。
【請求項２】
前記身頃表地のタテ方向およびヨコ方向の少なくとも一方の伸長率が１４．７Ｎ荷重下で１０％〜３０％、かつ繰り返し１０回伸長後の伸長回復率が７０％〜１００％であることを特徴とする請求項１に記載の和装品。
【請求項３】
着用状態での動作中の臀部衣服圧が４．０ｋｐａ以下であることを特徴とする請求項１または２に記載の和装品。
【請求項４】
着用状態での動作中の膝部衣服圧が２．５ｋｐａ以下であることを特徴とする請求項１〜３のいずれかに記載の和装品。
【発明の詳細な説明】
【技術分野】
【０００１】
本発明は着崩れを軽減し、着用快適性及び着用時の審美性に優れた和装品に関する。
【背景技術】
【０００２】
女性が和装品を着用する時には、長い着物を身体に巻き付け、腰の部分で余り分をたくし上げて紐等で固定しておはしょりと呼ばれる部分を作り、その上に帯を結んで着付けが完成する。このような和装品を着て日常動作を繰り返す間に徐々におはしょりがずれてきて、いわゆる着崩れた状態を引き起こすことが多かった。
【０００３】
また、和装品を着用して立ったり座ったりする時には膝や臀部が引きつれて窮屈であり、破損や和装品着用の機会損失の一因でもあった。これは従来の和装品、例えば綿の浴衣ではほとんど伸びのない生地であるため、窮屈で、着崩れも甚だしかった。
【０００４】
なお、着用快適性の向上を目的とした従来の技術として、ストレッチ素材を使った和装品（特許文献１参照）や、裾回りの拘束を低減して歩行性を向上した和装着物（特許文献２参照）が提案されている。
【０００５】
また、伸長性の高いトリコット地を製造するには、弾性糸を含む編成糸を用いる（特許文献３）ことが一般的である。
【先行技術文献】
【特許文献】
【０００６】
【特許文献１】特開２００９−１８５４０３号公報
【特許文献２】特開２００４−１０７８３２号公報
【特許文献３】特開２０１２−１４４８３６号公報
【非特許文献】
【０００７】
【非特許文献１】山崎義一著、日本繊維製品消費科学会誌Ｎｏ．８（２００４年）６４０頁
【非特許文献２】原田隆司ら著、繊維工学会誌Ｎｏ．６（１９８３年）２７５頁）
【発明の概要】
【発明が解決しようとする課題】
【０００８】
しかしながら、特許文献１の和装品は伸度のある織物を使い、衣服圧が低く動きやすいものであるが、着崩れ防止のための手段には、なんら言及されていない。一方、特許文献２の和装着物も裾部コーナーに切欠部を有するという従来の着物の形状とは異なる外観である上、素材に伸縮性がないため、歩行性は向上しても着座状態での窮屈感を軽減することはできなかった。
【０００９】
また、従来から伸縮性をもつ和装用素材の揚柳（クレープ）や縮緬（ちりめん）は素材に発現するシボの分だけ伸縮することができるが、着座、運動の窮屈感を軽減するまでには至らなかった。
【００１０】
一方、特許文献３のように弾性糸を用いた編地を和装品に使用する場合、着座が長時間になると弾性糸が伸びきって戻らず、いわゆる膝抜けすることが多かった。
【００１１】
そこで、本発明の目的はかかる従来技術の欠点を改良し、見た目も伝統的な従来の着物と全く変わらず、着崩れを軽減し、着用快適性や審美性に優れた和装品を提供することにある。
【課題を解決するための手段】
【００１２】
上記目的を達成するため、本発明の和装品は以下の構成からなる。
（１）弾性繊維を含まない編成糸を用いて編成されてなるトリコット地からなり、身頃表地２枚をＫＥＳ−ＳＥ法でこすり合わせた時の摩擦係数の平均偏差が、タテ方向およびヨコ方向の少なくとも一方が０．０５以上０．１５以下であることを特徴とする和装品。
（２）前記身頃表地のタテ方向およびヨコ方向の少なくとも一方の伸長率が１４．７Ｎ荷重下で１０％〜３０％、かつ繰り返し１０回伸長後の伸長回復率が７０％〜１００％であることを特徴とする（１）に記載の和装品。
（３）着用状態での動作中の臀部衣服圧が４．０ｋｐａ以下であることを特徴とする（１）〜（２）のいずれかに記載の和装品。  
（４）着用状態での動作中の膝部衣服圧が２．５ｋｐａ以下であることを特徴とする（１）〜（３）のいずれかに記載の和装品。  
【発明の効果】
【００１３】
本発明により、見た目も伝統的な従来の着物と全く変わらず審美性に優れ、さらに着用中の着崩れを軽減し、着用快適性や耐久性に優れた和装品を得ることができる。
【図面の簡単な説明】
【００１４】
【図１】本発明の和装品に使用するトリコット地の１形態を示した組織図である。
【図２】本発明の和装品に使用するトリコット地の別の形態を示した組織図である。
【図３】本発明の和装品と比較品を着用して動作した時の衣服圧変化を示した図である。
【図４】本発明の和装品を着用して動作した時のずれ量の測定箇所を示した図であり、（ａ）は正面図、（ｂ）は背面図である。
【発明を実施するための最良の形態】
【００１５】
以下、本発明の和装品を詳細に説明する。
【００１６】
ここでいう和装品とは、浴衣や単衣の着物、裏地のついた袷の着物、さらに着物の下に着用する長襦袢、法衣などをいう。
本発明の和装品は、弾性繊維を含まない編成糸を用いて編成されてなるトリコット地からなり、身頃表地２枚をＫＥＳ−ＳＥ法でこすり合わせた時の摩擦係数の平均偏差が、タテ方向およびヨコ方向の少なくとも一方が０．０５以上０．１５以下であることが好ましい。
【００１７】
本発明の和装品の表地に使用する素材は紡績糸、フィラメント糸のどちらでも良く、好みにより選択することができる。本発明の表地に使用する編物は、綿や絹、ウールなどの天然繊維やレーヨンなどの再生繊維、半合成繊維、アクリル系繊維やポリエステル系繊維、ポリアミド系繊維などの合成繊維のいずれかを使用することができるし、それらを組み合わせても良い。ただし、弾性繊維（ポリウレタン繊維など）は使用しないで、例えばポリエステルフィラメントに熱を与えて仮撚加工などの糸加工し、この時にできた捲縮による伸縮可能な糸を使用してもよい。
【００１８】
女性の和装品の着装は、洋装と異なり、首から床までの身丈よりも長い着物を身体に巻き付け、腰の部分で余り分をたくし上げて紐等で固定しておはしょりと呼ばれる部分を作り、その上に帯を結んで着用する。このように紐や帯で固定するだけであるため、姿勢の変化、歩行や階段の昇降、畳の上に長時間座ることにより、おはしょりがずれて、いわゆる着崩れを発生させることが多かった。着崩れしやすい箇所は帯下周辺や衿で、いずれも２枚の生地がこすりあわせられる箇所であることに着目して、種種生地をこすり合わせた時の摩擦係数を測定した結果、摩擦係数の平均偏差が、タテ方向、およびヨコ方向の少なくとも一方が０．０５以上０．１５以下の時に着崩れしにくいことを見出した。
【００１９】
２枚の生地をこすり合わせた時の摩擦係数の測定は、カトーテック（株）製ＫＥＳ−ＳＥ法を用いた。すなわち、生地を上部試料台に１枚、下部試料台に１枚取りつけ、１ｍｍ／ｓｅｃの速度で下部試料台を移動させた時の摩擦力を摩擦子からセンサーにより検出し、波形としてチャートする。この時の平均摩擦係数（ＭＩＵ）と摩擦係数の平均偏差（ＭＭＤ）を読み取る。試料はタテ、ヨコ地の目を変えて計測する。平均摩擦係数が大きいほど２枚の生地間の摩擦抵抗が大きいことを示し、摩擦係数の平均偏差が大きいほど、摩擦係数の大小の差が大きい、すなわち、生地の滑らかな部分と抵抗のある部分の差が大きいことを示す。
【００２０】
本発明の和装品は、摩擦係数の平均偏差がタテ方向およびヨコ方向の少なくとも一方が０．０５以上０．１５以下であるものである。摩擦係数の平均偏差が０．０５未満の場合、生地と生地をこすりあわせても生地の滑らかな部分と抵抗のある部分の差が小さいため２枚の間でズレやすく、着崩れしやすいため好ましくない。０．１５を超えると生地の滑らかな部分と抵抗のある部分の差が大きすぎるため、身体に巻き付けた時、２枚の生地が引っかかってしまう感じを受け、着付けしにくく、さらに身体の動きに合わせて生地が全く動かないため身体が動きづらく窮屈感を与えてしまう。特にヨコ方向の摩擦係数の平均偏差がこの範囲内にあることで、２枚の生地の凹凸がかみ合い生地がずれにくくなるため、着崩れもしにくくなるし、窮屈感もなく着用快適性に優れるため好ましい。
【００２１】
このように摩擦係数の平均偏差を大きくするためには、トリコット地の糸振り幅を大きくする、使用する糸、特にミドル糸を太くしてフロント糸やバック糸が浮き上がるようにする、逆にフロント糸やバック糸を太くして抵抗を大きくする、使用する糸に捲縮糸やループ糸を使うなどの手段を用いることにより、生地の凹凸を大きくすることができる。
【００２２】
本発明の和装品は、身頃表地に、タテ方向およびヨコ方向の少なくとも一方の伸長率が１４．７Ｎ荷重下で１０％〜３０％の伸縮可能な編物を用いることにより、和装品を着用して座ったり立ったりおじぎをしたりする動作での窮屈感を低減することができる。伸縮方向は、タテ方向のみ、ヨコ方向のみ、タテヨコ両方向に伸縮しても同様の効果が得られる。さらに、繰り返し１０回伸長後の伸長回復率は７０％以上あることが着用快適性、型くずれ防止、耐久性の観点からも好ましい。
【００２３】
かかる伸長率が１０％未満であると伸びがほとんどないため和装品を着用して動作をした時に窮屈で動きにくいという問題があり、反対に３０％を超えると、身体にはフィットするが、身体のシルエットが表面に出やすくなり、美観に劣るという問題があった。特に和装品は洋装と異なり、タオルや補正具で身体のくびれを無くして身体のシルエットを表面に出さないように着用するものである。身頃表地の伸長率が大きすぎると、可能な限り伸ばしながら着用し、結果として身体にぴったりとフィットしてシルエットが出てしまうことになる。従って、このように３０％を超える伸長率を有する生地を和装品に使用すると、和装本来の美しい着姿を実現できなかった。
【００２４】
もともと人間の皮膚は動作をするときに伸縮するものであり、この動作別、部位別の平均皮膚伸び率は文献に記載されている（非特許文献１、非特許文献２）。例えば、臀部の伸びは椅子座位で１５％、しゃがんだ時には３０％〜５０％、しゃがんだ時の膝部の伸びは３５％〜４５％の皮膚伸びがあると記載されている。
【００２５】
従って、皮膚伸びに近い伸び率を有する素材を、その部位の表地や裏地に使用することにより、窮屈感は低減することになる。しかし、実際には体型補正、さらには適度な緊張感付与による安心感の効果付与等のためには皮膚伸びよりもやや小さな伸長率を持つ生地の方が好ましく、和装品に必要な伸長率は１０％以上３０％以下であることを見出した。
【００２６】
本発明の和装品のように弾性糸を用いず該伸長率を実現するために、図１や図２に示すようにトリコット地で使用するフロント糸やミドル糸、バック糸のいずれかの振り幅を大きくすることが効果的である。さらに、捲縮糸を使用することにより、糸自身の伸びを加えることができるため、より効果的である。
【００２７】
また、かかる伸長回復率とは身体の動きで伸長した生地が、素早く元の状態に戻ろうとする回復程度を表すものであり、この数値が大きい程、和装品を着用した時の型崩れが少なく、着用前後や繰り返し洗濯で形態変化を起こしにくい。本発明の和装品において、身頃表地の繰り返し１０回伸長後の伸長回復率は７０％以上であれ、さらに８０％以上が好ましく、９０％以上１００％以下であることがより好ましい。特に和装品の着用者は床や畳の上に膝をついておじぎをしたり、膝をついた状態で身体の向きを変更したりすることが多いため、伸長回復率が７０％より低いと臀部や膝等の身体の凸部の生地が回復しないで伸びた状態になり、美観を損なう。
【００２８】
本発明の和装品の伸長率は、ＪＩＳ  Ｌ  １０９６（２０１０年版）「織物及び編物の生地試験方法」の伸び率Ａ法（ストリップ法）に準じて測定した値であり、また、伸長回復率は同じくＪＩＳ  Ｌ  １０９６（２０１０年版）「織物及び編物の生地試験方法」のＡ法（定率伸長時伸長弾性率）に従って測定した値をいう。詳細な試験方法については、後述する実施例の項に記載した。
【００２９】
なお、本発明の和装品の身頃の裏には裏地を縫着することもできる。縫着する裏地の素材は特に限定されないが、寸法安定性や身頃表地とのなじみがよいこと、和装品を着用しての動作時に違和感のないことから、表地同等もしくはほぼ同等の伸長率、および伸長回復率を有することが好ましい。すなわち、タテ方向およびヨコ方向の少なくとも伸長率が、１４．７Ｎ荷重下で５〜３０％、繰り返し１０回伸長後の伸長回復率が８０％〜１００％の編地を用いることが好ましい。裏地の伸長率が５％未満であると、伸びが少ないため立位、座位、おじぎ等の動作時に裏地だけ突っ張るため、特に膝や臀部の窮屈感は否めないし、縫目破損の原因ともなるため好ましくない。反対に裏地のみ伸長率が３０％を超えると表地との伸びが追随せず、破損や着崩れの原因となるため好ましくない。
【００３０】
本発明の和装品を身体に巻き付け、腰の部分で余り分をたくし上げて紐等で固定しておはしょりと呼ばれる部分を作り、その上に帯を結んで着付けて、立位や床上に座位する等の動作を行った時の衣服圧が、臀部で４．０ｋｐａ以下、膝部で２．５ｋｐａ以下であることが好ましい。
【００３１】
本発明の和装品を着用して測定する衣服圧は、(株)エイエムアイ社製の接触圧測定器のエアパックセンサーを着用者の臀部頂点に１カ所（左右のいずれでもよい）、膝上に（左右いずれでもよい）１カ所貼り付け、立位静止状態５秒、立位おじぎ１０秒、床上に座位１０秒、座位でのおじぎ１０秒、立位に戻る１０秒、合計４５秒の動作を繰り返して衣服圧を測定する。衣服圧測定のしくみは直径２０ｍｍのエアパックにエアーを封入して外部に連結した圧力センサーで感知させるものである。上記動作の中の最大圧力は、臀部では座位でのおじぎ、膝部では立位から座位に移行する時であり、この衣服圧が臀部では４．０ｋｐａ以下、膝部では２．５ｋｐａ以下であると窮屈感もなく好ましい。衣服圧は低ければ低いほどよいが、あえて好ましい下限を設ける必要はない。例えば、本発明のように伸縮性を有する生地を使った和装品では身体にフィットして着崩れしにくいため、ある程度の衣服圧が負荷される。逆に伸縮性を有しない従来和装品では身体にフィットしないため立位から座位に移行する時に、前身頃がずれて着崩れしてしまい、衣服圧がほとんどかからない状態となるため、下限を設ける必要はない。
【実施例】
【００３２】
以下、本発明を実施例および比較例を挙げてさらに具体的に説明するが、本発明はこれらに限定されるものではない。なお、実施例および比較例において用いた和装品の品質評価は次の方法で実施した。
（測定方法）
（１）ＫＥＳ−ＳＥ法（摩擦試験）
布地と布地の摩擦係数を測定することを目的に開発されたカトーテック（株）製ＫＥＳ−ＳＥを用いて測定した。
すなわち、４ｃｍ×４ｃｍの試料片を上部試料台に、６ｃｍ×１２ｃｍの試験片を下部試料台に取り付け、１ｍｍ／ｓｅｃの速度で下部試料台を移動させた時の摩擦力を摩擦子からセンサーにより検出し、波形としてチャートする。この時の平均摩擦係数（ＭＩＵ）と摩擦係数の平均偏差（ＭＭＤ）を読み取る。試料はタテ、ヨコ地の目を変えて計測し、３枚の平均値で表した。
（２）伸長率
表地及び裏地の伸長率は、ＪＩＳ  Ｌ  １０９６（２０１０年版）「織物及び編物の生地試験方法」の伸び率Ａ法（ストリップ法）に準じて測定した。
すなわち、５ｃｍ×３０ｃｍの試験片をタテ、ヨコ方向にそれぞれ３枚ずつ採取した。自動記録装置付定速伸長形引張試験機を用い、つかみ間隔を２０ｃｍとし、試験片のたるみや張力を除いてつかみに固定した。引張速度２０ｃｍ／minで１４．７Ｎ（１．５ｋｇ）まで伸ばし、その時のつかみ間隔を測り、次の式により伸長率ＬＡ（％）を求め、３枚の平均で表した。
【００３３】
伸長率ＬＡ（％）＝［（Ｌ１−Ｌ）／Ｌ］×１００
Ｌ  ：つかみ間隔（ｍｍ）
Ｌ１：１４．７Ｎまで伸ばした時のつかみ間隔（ｍｍ）
（３）繰り返し１０回伸長後の伸長回復率
表地及び裏地の伸長回復率はＪＩＳ  Ｌ  １０９６（２０１０年版）「織物及び編物の生地試験方法」の繰り返し定速伸長法のストリップ法に準じて測定した。
すなわち、５ｃｍ×３０ｃｍの試験片をタテ、ヨコ方向にそれぞれ３枚ずつ採取した。自動記録装置付定速伸長形引張試験機を用い、つかみ間隔を２０ｃｍとし、試験片のたるみや張力を除いてつかみに固定した。引張速度２０ｃｍ／ｍｉｎで別に求めた伸長率（前項ＬＡ）の値の８０％まで伸ばして、１分放置した後、同じ速度で元の位置まで戻し、３分間放置する。この操作を１０回繰り返した後、再び同じ速度で初荷重以上の荷重まで引き伸ばす。記録した荷重−伸長曲線から残留伸びを測り次式により伸長回復率ＬＢ（％）を求め、３枚の平均で表した。
伸長率ＬＢ（％）＝［（Ｌｂ１−Ｌｂ）／Ｌｂ］×１００
Ｌｂ  ：伸長率ＬＡの８０％の伸びに相当するチャート上の長さ（ｍｍ）
Ｌｂ１：１０回繰り返し伸長後の残留伸びに相当するチャートの長さ（ｍｍ）
（４）衣服圧の測定
（株）エイエムアイ社製の接触圧測定器のエアパックセンサーにエアーを封入し、着用者の臀部頂点に１カ所（左右のいずれでもよい）、膝上に（左右いずれでもよい）１カ所貼り付ける。その上に和装品を身体に巻き付け、腰の部分で余り分をたくし上げて紐等で固定しておはしょりと呼ばれる部分を作り、その上に帯を結んで着付けて、立位静止５秒、立位から床上に座位５秒、座位でのおじぎ１０秒、立位に戻る５秒、立位静止５秒の合計３０秒の動作を行った時の衣服圧の変化を計測して最大値を読み取る。同一人物による３回の平均値を求めた。
（５）ずれ量の測定方法
和装品を着付けた状態で、和装品を着付けた状態で、(1)頸窩点にシールを貼る、(2)おはしょりの下辺とその直下の身頃本体にテープを貼る（前後左右４箇所）。この状態で(1)腕を前に挙げる、(2)腕を上に挙げる、(3)腕を左右に広げて腕を曲げる、(4)腕を下げる、動作を全て行った後の次の距離を測定し、運動前後の差寸をずれ量とする。
衿のずれ量：(1)頸窩点〜衿合わせ中央までの距離をメジャーや物差しで実測する。
身頃のずれ量：おはしょりの下辺に付けたテープとその直下の身頃に付けたテープとの距離を実測する。測定箇所は、前身頃の衽付け縫い目、左右脇線、背中心の４カ所とし、最大値で判定する。
（６）審美性、着心地の状態評価
出来上がった和装品の着用感、着付けしやすさ、着崩れしにくさ、について官能評価を実施した。その評価基準を表１に示す。
モニターは２０代から５０代の女性５名で、着用した結果の平均点を各評価点数として示す。各評価点数の合計点数を総合評価とし、総合評価が大きいものほど優れていることを示す。
【００３４】
【表１】
2015124449.tif 000003
【００３５】
（実施例１）
フロント糸に８４デシテックス２４フィラメントのポリエステル異形断面糸を２針振り、ミドル糸に１１８デシテックス７８フィラメントのレーヨン糸を振り無し、バック糸には３３デシテックス６フィラメントのポリエステル糸と５６デシテックス１８フィラメントのポリエステル糸を２本同口で供給した１針振りとした図１の組織を持つトリコット編地を得た。こうして得られた編地の伸長率は、タテ方向１６．９％、ヨコ方向１１．０％、繰り返し１０回伸長回復率はタテ方向７１．１％、ヨコ方向７５．０％であった。また、ＫＥＳ−ＳＥ法による摩擦係数の平均偏差（ＭＭＤ）はタテ方向０．０３、ヨコ方向は０．１２であった。この編物を使い浴衣に縫製し、着付けして動作した時の審美性、着用感、着付けしやすさ、着崩れしにくさを官能評価した結果とずれ量を表２に、衣服圧（ｎ＝３の平均値）の変化を図３に示した。
（実施例２）
フロント糸とバック糸に２２デシテックスのナイロンモノフィラメント糸を１針振り、ミドル糸に５６デシテックス１８フィラメントのナイロン糸を２針振りとした図２の組織を持つトリコット編地を得た。こうして得られた編地の伸長率は、タテ方向８．７％、ヨコ方向３０．３％、繰り返し１０回伸長回復率はタテ方向８０．１％、ヨコ方向７４．６％であった。また、ＫＥＳ−ＳＥ法による摩擦係数の平均偏差（ＭＭＤ）はタテ方向０．０１、ヨコ方向は０．０７であった。この編物を使い単衣着物を縫製し、着付けして動作した時の審美性、着用感、着付けしやすさ、着崩れしにくさを官能評価した結果とずれ量を表２に、衣服圧（ｎ＝３の平均値）の変化を図３に示した。
（比較例１）
３０番手の綿１００％の糸を使って平織物を得た。こうして得られた編地の伸長率は、タテ方向０％、ヨコ方向５．４％、繰り返し１０回伸長回復率はヨコ方向７９．３％であった。また、ＫＥＳ−ＳＥ法による摩擦係数の平均偏差（ＭＭＤ）はタテ方向０．０４、ヨコ方向は０．０２であった。この織物を使い浴衣に縫製し、着付けして動作した時の審美性、着用感、着付けしやすさ、着崩れしにくさを官能評価した結果とずれ量を表２に、衣服圧（ｎ＝３の平均値）の変化を図３に示した。
（比較例２）
８４デシテックス２４フィラメントのポリエステル異形断面糸を使って平織物を得た。こうして得られた編地の伸長率は、タテ方向０％、ヨコ方向３．７％、繰り返し１０回伸長回復率はヨコ方向８８．４％であった。また、ＫＥＳ−ＳＥ法による摩擦係数の平均偏差（ＭＭＤ）はタテ方向０．０２、ヨコ方向は０．０３であった。この織物を使い浴衣に縫製し、着付けして動作した時の審美性、着用感、着付けしやすさ、着崩れしにくさを官能評価した結果とずれ量を表２に、衣服圧（ｎ＝３の平均値）の変化を図３に示した。
【００３６】
【表２】
2015124449.tif 000004
【産業上の利用可能性】
【００３７】
本発明は、見た目が伝統的な従来の着物と全く変わらず、着用快適性に優れた伸縮性を有する和装品を提供することができる。
【符号の説明】
【００３８】
１：頸窩点
２：着物
３：帯
４：おはしょり
５：おはしょりの下辺
【図１】
2015124449.tif 000005
【図２】
2015124449.tif 000006
【図３】
2015124449.tif 000007
【図４】
2015124449.tif 000008